ЛИТИЕВО-СИЛИКАТНЫЕ СТЕКЛОКЕРАМИКА И СТЕКЛО С ОКСИДОМ ДВУХВАЛЕНТНОГО МЕТАЛЛА

2
1. Литиево-силикатная стеклокерамика, включающая оксид двухвалентного металла, выбранный из MgO, CaO, SrO, BaO, ZnO и смесей таковых и включающая, по меньшей мере, 12,1 масс. % LiO.
2
2. Стеклокерамика по п.1, за исключением литиево-дисиликатной стеклокерамики, которая включает, по меньшей мере, 6,1 масс. % ZrO.
3. Стеклокерамика по п.1 или 2, за исключением литиево-дисиликатной стеклокерамики, которая включает, по меньшей мере, 8,5 масс. % оксида переходного металла, выбранного из группы, состоящей из оксидов иттрия, оксидов переходных металлов, имеющих атомный номер 41-79 и смесей этих оксидов.
2
2
4. Стеклокерамика по одному из пп.1-3, которая включает менее 1,0, в частности, менее 0,5 масс. %, и, предпочтительно, менее 0,1 масс. % КО, и, наиболее предпочтительно, являющаяся, по существу, свободной от КО.
2
2
5. Стеклокерамика по одному из пп.1-4, которая включает менее 1,0, в частности, менее 0,5 и, предпочтительно, менее 0,1 масс. % КО, NaO и смесей таковых.
6. Стеклокерамика по одному из пп.1-5, которая включает менее 1,0, в частности, менее 0,5 и, предпочтительно, менее 0,1 масс. % оксида дополнительного щелочного металла, и, особенно предпочтительно, является, по существу, свободной от такового.
2
3
7. Стеклокерамика по одному из пп.1-6, которая включает менее 0,1 масс. % LaO и, предпочтительно, является, по существу, свободной от такового.
8. Стеклокерамика по одному из пп.1-7, которая включает оксид двухвалентного металла или смесь таковых в количестве 0,1-15, в частности, 2,0-12,0 и, предпочтительно, 2,0-8,0 масс. %.
9. Стеклокерамика по одному из пп.1-8, в которой оксид двухвалентного металла представляет собой SrO.
10. Стеклокерамика по одному из пп.1-9, которая содержит метасиликат лития в качестве основной кристаллической фазы и, в частности, содержит боле 5 объемных %, предпочтительно, более 10 объемных % и, особенно предпочтительно, более 15 объемных % кристаллов метасиликата лития.
11. Стеклокерамика по одному из пп.1-9, которая содержит дисиликат лития в качестве основной кристаллической фазы и, в частности, содержит боле 10 объемных %, предпочтительно, более 20 объемных % и, особенно предпочтительно, более 30 объемных % кристаллов дисиликата лития.
2
12. Стеклокерамика по одному из пп.1-11, которая включает 55,0-85,0, в частности, 60,0-82,0 и, предпочтительно, 67,0-79,0 масс. % SiO.
2
13. Стеклокерамика по одному из пп.1-12, которая включает 12,5-20,0 и, в частности, 15,0-17,0 масс. % LiO.
2
5
14. Стеклокерамика по одному из пп.1-13, которая включает в себя 0-10,0, в частности, 2,0-9,0 и, предпочтительно, 3,0-7,5 масс. % РО.
15. Стеклокерамика по одному из пп.1-14, которая включает, по меньшей мере, один и, предпочтительно, все следующие компоненты:
IC
0,5
0,5
16. Литиево-силикатная стеклокерамика по одному из пп.1-15, которая включает дисиликат лития в качестве основной кристаллической фазы и обладает, в частности, вязкостью разрушения, измеренной как значение K, по меньшей мере, в 1,9 МПа·м, и, в частности, более, чем примерно 2,3 МПа·м.
2
2
17. Литиево-силикатная стеклокерамика по одному из пп.1-16, которая включает SiO и LiO в мольном соотношении 1,7-3,1, и, в частности, 1,8-3,0 или 2,3-2,5 и, в частности, примерно 2,4.
18. Литиево-силикатная стеклокерамика по одному из пп.1-17, которая включает менее 5,0 и, в частности, менее 0,1 масс. % ВаО и, предпочтительно, является, по существу, свободной от ВаО.
19. Исходное стекло, которое включает компоненты стеклокерамики по одному из пп.1-9 или 12-18.
20. Литиево-силикатное стекло с зародышами, которые являются пригодными для формирования кристаллов метасиликата лития и/или дисиликата лития, при этом стекло включает компоненты стеклокерамики по одному из пп.1-9 или 12-18.
21. Стеклокерамика по одному из пп.1-18 или стекло по п.19 или 20, при этом стеклокерамика присутствует в форме порошка, гранулята, заготовки или материала для реставрации зубов.
22. Способ изготовления стеклокерамики по одному из пп.1-18 или 21, или стекла по п.20 или 21, в котором исходное стекло по п.19 или 21, стекло с зародышами по п.20 или 21, или стеклокерамику с метасиликатом лития в качестве основной кристаллической фазы по п.10, 12-18 или 21, подвергают, по меньшей мере, одной термической обработке в диапазоне 450-950°C и, в частности, 450-750°C.
23. Способ по п.22, в котором
(а) исходное стекло подвергают термической обработке при температуре в 470-560°C для формирования стекла с зародышами, и
(b) стекло с зародышами подвергают термической обработке при температуре в 600-750°C для формирования стеклокерамики с дисиликатом лития в качестве основной кристаллической фазы.
24. Применение стеклокерамики по одному из пп.1-18 или 21, или стекла по одному из пп.19-21 в качестве стоматологического материала и, в частности, для покрытия материалов для реставрации зубов и, предпочтительно, для изготовления материалов для реставрации зубов.
25. Применение для изготовления материалов для реставрации зубов по п.24, в котором стеклокерамику или стекло формуют в желаемый материал для реставрации зубов, в частности, мост, вкладку, наружную вкладку, абатмент, винир, опорную коронку, коронку или гильзу.